(57)【要約】【解決手段】放射線を照射したフッ素系樹脂に、ベンゼン環に少なくともフッ素原子を１つ含有するスチレン系モノマーをグラフト重合させると共に、スルホン化してなることを特徴とする燃料電池用固体高分子電解質膜。【効果】本発明の放射線グラフトにより製造された固体高分子電解質膜は、高いイオン伝導度を示し、かつメタノール透過度が低いため、燃料電池用の電解質膜、特にダイレクトメタノール型燃料電池用の電解質膜として適している。【選択図】なし【特許請求の範囲】
【請求項１】
放射線を照射したフッ素系樹脂に、ベンゼン環に少なくともフッ素原子を１つ含有するスチレン系モノマーをグラフト重合させると共に、スルホン化してなることを特徴とする燃料電池用固体高分子電解質膜。
【請求項２】
フッ素系樹脂が、ポリテトラフルオロエチレン、テトラフルオロエチレン−パーフルオロアルキルビニルエーテル系共重合体、テトラフルオロエチレン−ヘキサフルオロプロピレン系共重合体及びエチレン−テトラフルオロエチレン共重合体から選ばれる少なくとも１種である請求項１記載の固体高分子電解質膜。
【請求項３】
ベンゼン環に少なくともフッ素原子を１つ含有するスチレン系モノマーが、ｐ−フルオロスチレン、ｏ−フルオロスチレン、ｍ−フルオロスチレンから選ばれる少なくとも１種であることを特徴とする請求項１又は２記載の固体高分子電解質膜。
【請求項４】
放射線が電子線であることを特徴とする請求項１乃至３のいずれか１項記載の固体高分子電解質膜。
【請求項５】
請求項１乃至４のいずれか１項記載の固体高分子電解質膜が燃料極と空気極との間に設けられていることを特徴とする燃料電池。
【請求項６】
メタノールを燃料とするダイレクトメタノール型であることを特徴とする請求項５記載の燃料電池。
【発明の詳細な説明】
【技術分野】
【０００１】
本発明は、燃料電池用固体高分子電解質膜及び燃料電池に関する。
【背景技術】
【０００２】
固体高分子電解質型イオン交換膜を用いた燃料電池は、作動温度が１００℃以下と低く、そのエネルギー密度が高いことから、電気自動車の電源や簡易補助電源として広く実用化が期待されている。この燃料電池においては固体高分子電解質膜、白金系の触媒、ガス拡散電極、及び高分子電解質膜と電極の接合体などに関する重要な要素技術がある。しかし、この中でも燃料電池としての良好な特性を有する固体高分子電解質膜の開発は最も重要な技術の一つである。
【０００３】
固体高分子電解質膜型燃料電池においては、電解質膜の両面にガス拡散電極が複合されており、膜と電極とは実質的に一体構造になっている。このため、電解質膜はプロトンを伝導するための電解質として作用し、また、加圧下においても燃料である水素やメタノールと酸化剤とを直接混合させないための隔膜としての役割も有する。このような電解質膜としては、電解質としてプロトンの移動速度が大きく、イオン交換容量が高いこと、電気抵抗を低く保持するために保水性が一定で、かつ高いことが要求される。一方、隔膜としての役割から、膜の力学的な強度が大きいこと、及び寸法安定性が優れていること、長期の使用に対する化学的な安定性に優れていること、燃料である水素ガスやメタノール、酸化剤である酸素ガスに対して透過性を有しないことなどが要求される。
このような固体高分子電解質膜として、デュポン社によって開発されたフッ素樹脂系のパーフルオロスルホン酸膜「ナフィオン（デュポン社登録商標）」等が一般に用いられてきた。
【０００４】
しかしながら、「ナフィオン」等の従来のフッ素樹脂系電解質膜は、化学的な耐久性や安定性には優れているが、メタノールを燃料とする直接メタノール型燃料電池（ＤＭＦＣ）では、メタノールが電解質膜を通過するクロスオーバー現象が生じ、出力が低下する問題があった。更に、フッ素樹脂系電解質膜は、モノマーの合成から出発するために、製造工程が多く、コストが高くなる問題があり、実用化する場合の大きな障害になっている。
【０００５】
そのため、前記「ナフィオン」等に替わる固体高分子電解質膜を作製するための技術が検討され、そのような技術の一つとして、フッ素系樹脂に、スチレンなどの炭化水素系モノマーや、炭化水素を一部含むフッ素系モノマーを放射線グラフト重合した電解質膜の作製が検討されている（特許文献１：特開２００１−３４８４３９号公報、特許文献２：特開２００２−３１３３６４号公報、特許文献３：特開２００３−８２１２９号公報等参照）
【０００６】
これらの放射線グラフト重合において、スチレンとジビニルベンゼンなどの２種類以上のグラフト原材料と放射線を照射したフッ素樹脂を同時に仕込んで共グラフト重合したスチレン／ジビニルベンゼン共グラフト膜は、「ナフィオン」と同等あるいはそれを凌ぐプロトン伝導度で、メタノール透過度が「ナフィオン」よりも低い電解質膜を得ることが可能であるものの、更なるメタノール透過度の低減が要求されている。しかしながら、このようなスチレン／ジビニルベンゼン共グラフト膜のメタノール透過度を小さくしようとして、架橋剤であるジビニルベンゼン量の増量や、グラフト率の低減を行うと、メタノール透過度は低減するものの、同時にプロトン伝導度が著しく低下してしまうため、高いプロトン伝導度と低いメタノール透過度を併せ持つ固体高分子電解質膜を得ることができないという問題があった。
【０００７】
【特許文献１】特開２００１−３４８４３９号公報
【特許文献２】特開２００２−３１３３６４号公報
【特許文献３】特開２００３−８２１２９号公報
【発明の開示】
【発明が解決しようとする課題】
【０００８】
従って、本発明は、放射線グラフト重合法により製造され、高いプロトン伝導度と低メタノール透過度を併せ持つ固体高分子電解質膜及び燃料電池を提供することを目的とする。
【課題を解決するための手段】
【０００９】
本発明者らは、上記目的を達成するために鋭意検討を行った結果、放射線を照射したフッ素系樹脂に、ベンゼン環に少なくともフッ素原子を１つ含有するスチレン系モノマーをグラフト重合させた後、スルホン化することにより、高いプロトン伝導度と低いメタノール透過度を併せ持つ固体高分子電解質膜が得られることを見出し、本発明をなすに至った。
【００１０】
従って、本発明は、下記燃料電池用固体高分子電解質膜及び燃料電池を提供する。
請求項１：
放射線を照射したフッ素系樹脂に、ベンゼン環に少なくともフッ素原子を１つ含有するスチレン系モノマーをグラフト重合させると共に、スルホン化してなることを特徴とする燃料電池用固体高分子電解質膜。
請求項２：
フッ素系樹脂が、ポリテトラフルオロエチレン、テトラフルオロエチレン−パーフルオロアルキルビニルエーテル系共重合体、テトラフルオロエチレン−ヘキサフルオロプロピレン系共重合体及びエチレン−テトラフルオロエチレン共重合体から選ばれる少なくとも１種である請求項１記載の固体高分子電解質膜。
請求項３：
ベンゼン環に少なくともフッ素原子を１つ含有するスチレン系モノマーが、ｐ−フルオロスチレン、ｏ−フルオロスチレン、ｍ−フルオロスチレンから選ばれる少なくとも１種であることを特徴とする請求項１又は２記載の固体高分子電解質膜。
請求項４：
放射線が電子線であることを特徴とする請求項１乃至３のいずれか１項記載の固体高分子電解質膜。
請求項５：
請求項１乃至４のいずれか１項記載の固体高分子電解質膜が燃料極と空気極との間に設けられていることを特徴とする燃料電池。
請求項６：
メタノールを燃料とするダイレクトメタノール型であることを特徴とする請求項５記載の燃料電池。
【発明の効果】
【００１１】
本発明の放射線グラフトにより製造された固体高分子電解質膜は、高いイオン伝導度を示し、かつメタノール透過度が低いため、燃料電池用の電解質膜、特にダイレクトメタノール型燃料電池用の電解質膜として適している。
【発明を実施するための最良の形態】
【００１２】
本発明の燃料電池用固体高分子電解質膜は、放射線を照射したフッ素系樹脂に、ベンゼン環に少なくともフッ素原子を１つ含有するスチレン系モノマーをグラフト重合させると共に、スルホン化してなるものであるが、この場合、フッ素系樹脂としては、ポリテトラフルオロエチレン、テトラフルオロエチレン−パーフルオロアルキルビニルエーテル系共重合体、テトラフルオロエチレン−ヘキサフルオロプロピレン系共重合体及びエチレン−テトラフルオロエチレン共重合体等の１種又は２種以上が挙げられる。
【００１３】
一方、ベンゼン環に少なくともフッ素原子を１つ含有するスチレン系モノマーとしては、ｐ−フルオロスチレン、ｏ−フルオロスチレン、ｍ−フルオロスチレン等の１種又は２種以上が好ましく用いられる。
【００１４】
本発明においては、このようにフッ素系樹脂を使用し、これに放射線を照射した後、上記スチレン系モノマーをグラフト重合させることによって、燃料電池用の固体高分子電解質膜を得るものであるが、かかる放射線グラフト重合法は、公知の方法を採用し得る。
【００１５】
即ち、放射線グラフト重合は、フッ素系樹脂のフィルムに放射線を照射することでラジカルを生成し、そこをグラフト点としてスチレン系モノマーをグラフトする方法であるが、この場合、放射線を用いるグラフト法には、フッ素系樹脂の主鎖に予め放射線を照射して、グラフトの起点となるラジカルを生成させた後、フッ素系樹脂をモノマーと接触させてグラフト反応を行う前照射法と、モノマーとフッ素系樹脂の共存下に放射線を照射する同時照射法とがあるが、本発明においては、いずれの方法をも採用できる。なお、この場合、フッ素系樹脂の膜厚は特に限定されないが、２５〜１００μｍ、特に２５〜８０μｍであることが好ましい。
【００１６】
本発明でグラフト重合させるために照射する放射線としては、γ線、Ｘ線、電子線、イオンビーム、紫外線等が例示されるが、特に、ラジカル生成の容易さからγ線、電子線が好ましい。
【００１７】
放射線の吸収線量は、１ｋＧｙ以上になるように照射されることが好ましく、望ましい吸収線量は１〜１００ｋＧｙ、更に望ましい吸収線量は１〜５０ｋＧｙである。１ｋＧｙ未満であると、ラジカル生成量が少なく、所望のイオン伝導度を得るのに十分なグラフト率が得られない場合がある。１００ｋＧｙを超えるとフッ素系樹脂の伸び、強度などの機械特性が低下する場合がある。
【００１８】
更に、放射線の照射は、ヘリウム、窒素、アルゴンガス等の不活性ガス雰囲気中で行うのが好ましく、該ガス中の酸素濃度は１００ｐｐｍ以下、特に５０ｐｐｍ以下が好ましいが、必ずしも酸素不在下で行う必要はない。
【００１９】
ここで、放射線を照射したフッ素系樹脂にグラフトするスチレン系モノマーの使用量は、フッ素系樹脂１００質量部に対してスチレン系モノマーを１，０００〜１００，０００質量部、特に４，０００〜２０，０００質量部使用することが好ましい。ラジカル反応性モノマーが少なすぎると接触が不十分になる場合があり、多すぎるとラジカル反応性モノマーが効率的に使用できなくなるおそれがある。
【００２０】
これらスチレン系モノマーをグラフト重合するに際しては、アゾビスイソブチルニトリルなどの重合開始剤を本発明の目的を損なわない範囲で適宜用いてもよい。
【００２１】
更に、グラフト反応時に溶媒を用いることができ、溶媒としては、反応性モノマーを均一に溶解するものが好ましく、例えばアセトン、メチルエチルケトン等のケトン類、酢酸エチル、酢酸ブチル等のエステル類、メチルアルコール、エチルアルコール、プロピルアルコール、ブチルアルコール等のアルコール類、テトラヒドロフラン、ジオキサン等のエーテル類、Ｎ，Ｎ−ジメチルホルムアミド、Ｎ，Ｎ−ジメチルアセトアミド、ベンゼン、トルエン、キシレン等の芳香族炭化水素、ｎ−ヘプタン、ｎ−ヘキサン、シクロヘキサン等の脂肪族又は脂環族炭化水素、あるいはこれらの混合溶媒を用いることができる。
【００２２】
上記グラフト重合の反応条件としては、窒素、アルゴンなどの不活性ガス雰囲気中で０〜１００℃、特に４０〜８０℃の温度で１〜４０時間、特に４〜２０時間の反応時間とすることが好ましい。
【００２３】
上述したように、放射線を照射したフッ素系樹脂に上記フッ素原子含有スチレン系モノマーをグラフト重合させ、更にスルホン化させることにより、固体高分子電解質膜を得ることができる。
【００２４】
グラフトした膜は、クロロスルホン酸−ジクロロエタン中に浸漬することによってクロロスルホン酸基を導入することができる。クロロスルホン酸と反応させた膜は、水酸化カリウムや水酸化ナトリウム水溶液中で反応させ、スルホン酸アルカリ塩とし、引き続き塩酸などで酸処理することによってスルホン化することができる。
【００２５】
本発明の固体高分子電解質膜は、燃料電池の燃料極と空気極の間に設けられる固体高分子電解質膜として使用できるものであり、固体高分子電解質膜の両面に触媒層・燃料拡散層及びセパレータを配置することで、特にダイレクトメタノール型燃料電池用電解質膜として好適に使用されて、メタノールのクロスオーバーがなく、電池特性に優れた燃料電池を得ることが可能である。なお、燃料極、空気極の構成、材質、燃料電池の構成は公知のものとすることができる。
【実施例】
【００２６】
以下、実施例及び比較例を示し、本発明を具体的に説明するが、本発明は下記の実施例に制限されるものではない。
【００２７】
［実施例１］
厚さ２５μｍのエチレン−テトラフルオロエチレン共重合体（Ｎｏｒｔｏｎ社製）に室温で電子線を２０ｋＧｙ照射した後に、ｐ−フルオロスチレン１２質量部、トルエン１２質量部、アゾビスイソブチルニトリル０．０１質量部が仕込んであるアンプルに浸漬し、十分窒素置換を行った後、５０℃で１６時間加熱し、グラフト率が３１％のｐ−フルオロスチレングラフト重合膜を得た。
グラフト率＝
［（グラフト後フィルム質量−グラフト前フィルム質量）／グラフト前フィルム質量］
×１００（％）
なお、グラフト後フィルム質量はグラフト後のフィルムをトルエンで１回、アセトンで３回洗浄し、６０℃で２時間真空乾燥後の質量とした。
【００２８】
上記グラフト重合膜を、クロロスルホン酸３０質量部と１，２−ジクロロエタン７０質量部の混合液に浸漬し、５０℃で２時間加熱後、９０℃の１Ｎ苛性カリ水溶液中に２時間浸漬することで加水分解し、続いて９０℃の２Ｎ塩酸に２時間浸漬後、純水で３回洗浄し、スルホン酸基を含有する固体高分子電解質膜を得た。
得られた固体高分子電解質膜の純水中に１時間浸漬後の表面に平行な方向のイオン伝導度は０．０８Ｓ／ｃｍであり、１０Ｍでのメタノール透過度は、０．５４ｋｇ／ｍ2・ｈであった。
【００２９】
［比較例１］
厚さ２５μｍのエチレン−テトラフルオロエチレン共重合体（Ｎｏｒｔｏｎ社製）に室温で電子線を２ｋＧｙ照射した後に、スチレン１２質量部、トルエン１２質量部、アゾビスイソブチルニトリル０．００３質量部が仕込んであるアンプルに浸漬し、十分窒素置換を行った後、６０℃で１６時間加熱し、グラフト率が３３％のスチレングラフト重合膜を得た。
グラフト率＝
［（グラフト後フィルム質量−グラフト前フィルム質量）／グラフト前フィルム質量］
×１００（％）
なお、グラフト後フィルム質量はグラフト後のフィルムをトルエンで１回、アセトンで３回洗浄し、６０℃で２時間真空乾燥後の質量とした。
【００３０】
上記グラフト重合膜を、クロロスルホン酸３０質量部と１，２−ジクロロエタン７０質量部の混合液に浸漬し、５０℃で２時間加熱後、９０℃の１Ｎ苛性カリ水溶液中に２時間浸漬することで加水分解し、続いて９０℃の２Ｎ塩酸に２時間浸漬後、純水で３回洗浄し、スルホン酸基を含有する固体高分子電解質膜を得た。
得られた固体高分子電解質膜の純水中に１時間浸漬後の表面に平行な方向のイオン伝導度は０．０９Ｓ／ｃｍであり、１０Ｍでのメタノール透過度は、１．１ｋｇ／ｍ2・ｈであった。